(57)【要約】【課題】  製造時のリアクター汚れが少なく、さらに耐熱性、耐溶剤性に優れ、粒子径分布が比較的狭く、均一な粒子径を有する架橋ポリマー粒子の製造方法を提供すること。【解決手段】下記の界面活性剤（Ａ）および界面活性剤（Ｂ）を併用し、架橋性モノマーを必須成分とする重合性モノマーを乳化重合して架橋ポリマー粒子を得る。  界面活性剤（Ａ）：分子中にスルホン酸（塩）基を有し、ポリエチレンオキサイド基を有さないアニオン性界面活性剤。  界面活性剤（Ｂ）：分子中にスルホン酸（塩）基およびポリエチレンオキサイド基を有するアニオン性界面活性剤。【選択図】なし【特許請求の範囲】
【請求項１】
下記の界面活性剤（Ａ）および界面活性剤（Ｂ）を併用し、架橋性モノマーを必須成分とする重合性モノマーを乳化重合することを特徴とする架橋ポリマー粒子の製造方法。
界面活性剤（Ａ）：分子中にスルホン酸（塩）基を有し、ポリエチレンオキサイド基を有さないアニオン性界面活性剤。
界面活性剤（Ｂ）：分子中にスルホン酸（塩）基およびポリエチレンオキサイド基を有するアニオン性界面活性剤。
【請求項２】
重合性モノマー１００重量部に対し、界面活性剤（Ａ）を０．１〜１０重量部および界面活性剤（Ｂ）を０．１〜１０重量部使用する請求項１記載の架橋ポリマー粒子の製造方法。
【請求項３】
界面活性剤（Ａ）と界面活性剤（Ｂ）の重量比率が１０：９０〜９０：１０である請求項１または２記載の架橋ポリマー粒子の製造方法。
【請求項４】
重合性モノマー中の架橋性モノマーの重量比率が５重量％〜１００重量％である請求項１〜３いずれかに記載の架橋ポリマー粒子の製造方法。
【請求項５】
架橋性モノマーがジビニルベンゼンである請求項１〜４いずれかに記載の架橋ポリマー粒子の製造方法。
【請求項６】
界面活性剤（Ａ）がアルキルベンゼンスルホン酸塩、アルキルスルホコハク酸塩、およびアルキルジフェニルエーテルジスルホン酸塩の群から選ばれる少なくとも１種である請求項１〜５いずれかに記載の架橋ポリマー粒子の製造方法。
【請求項７】
界面活性剤（Ｂ）がポリオキシエチレンアルキルエーテル硫酸エステル塩、ポリオキシエチレンアルキルフェニルエーテル硫酸エステル塩、ポリオキシエチレン−ポリオキシアルキレンブロック共重合体の硫酸エステル塩、ポリオキシエチレン−ポリオキシアルキレンブロック共重合体のアルキルエーテルの硫酸エステル塩、ポリオキシエチレン硫酸エステル塩を親水基としかつ炭素数１０〜１５のアルキル基を疎水基とする反応性乳化剤、およびポリオキシエチレン−ポリオキシアルキレンブロック共重合体のアルケニルエーテルの硫酸エステル塩の群から選ばれる少なくとも１種である請求項１〜６いずれかに記載の架橋ポリマー粒子の製造方法。
【請求項８】
界面活性剤（Ａ）および界面活性剤（Ｂ）が、分子中に炭素数５〜炭素数９のアルキル基で置換されたフェノキシ基を有さない請求項１〜７いずれかに記載の架橋ポリマー粒子の製造方法。
【請求項９】
シード粒子を含む水性分散体に架橋性モノマーを必須成分とする重合性モノマーを吸収させながら乳化重合させる請求項１〜８いずれかに記載の架橋ポリマー粒子の製造方法。
【請求項１０】
請求項１〜９いずれかに記載の製造方法で得られる架橋ポリマー粒子。
【発明の詳細な説明】
【技術分野】
【０００１】
本発明は、製造時のリアクター汚れが少なく、さらに耐熱性、耐溶剤性に優れ、粒子径分布が比較的狭く均一な粒子径を有する架橋ポリマー粒子の製造方法に関する。
【背景技術】
【０００２】
従来より、架橋度が高く優れた耐熱性を有する微小ポリマー粒子は、エンジニアリングプラスチックスやポリアミドにおける有機フィラーとして重要であり、特に樹脂フィルムの光沢や表面滑り特性の改質剤として有用とされている。架橋度が高く優れた耐熱性を有する微小ポリマー粒子の製造方法としては、例えば、特許文献１で開示された方法がある。
この特許文献１には、重合時に使用する界面活性剤として、ドデシルベンゼンスルホン酸ナトリウム、ラウリル硫酸ナトリウム、ジアルキルスルホコハク酸ナトリウム、ナフタレンスルホン酸のホルマリン縮合物などのアニオン系乳化剤が例示され、さらに、ポリオキシエチレンノニルフェニルエーテル、ポリエチレングリコールモノステアレート、ソルビタンモノステアレートなどのノニオン系界面活性剤を併用することも可能であることが記載されている。
【０００３】
従来、架橋性モノマーを必須成分とする重合性モノマーを乳化重合して架橋度が高いポリマー粒子を製造する場合、リアクターが汚れやすいために、製造中の除熱が不充分になって反応コントロールが困難になったり、製造後の洗浄に長時間を要するなどの問題点がある。比較的リアクター汚れの少ない界面活性剤の組み合わせとして、特許文献１に記載されたアニオン性界面活性剤とポリオキシエチレンノニルフェニルエーテルなどのノニオン系界面活性剤を併用する方法があるが、なおリアクター汚れの改善が求められている。
さらには、ポリオキシエチレンノニルフェニルエーテルに代表される分子中に炭素数５から炭素数９のアルキル基で置換されたフェノキシ基を有する界面活性剤は、内分泌攪乱作用を有すると疑われる化学物質であるアルキルフェノールを生態系中に副生するおそれがあり、その対策も重要とされている。
【特許文献１】特開平７−２３８１０５号公報
【発明の開示】
【発明が解決しようとする課題】
【０００４】
本発明は、上述した技術の問題点を解決し、製造時のリアクター汚れが少なく、さらに耐熱性、耐溶剤性に優れ、粒子径分布が比較的狭く、均一な粒子径を有する架橋ポリマー粒子の製造方法を提供することにある。
また、本発明は、さらに内分泌撹乱作用を有すると疑われる化学物質を生態系に副生するおそれの少ない架橋ポリマー粒子の製造方法を提供することにある。
【課題を解決するための手段】
【０００５】
本発明は、下記の界面活性剤（Ａ）および界面活性剤（Ｂ）を併用し、架橋性モノマーを必須成分とする重合性モノマーを乳化重合することを特徴とする架橋ポリマー粒子の製造方法に関する。
界面活性剤（Ａ）：分子中にスルホン酸（塩）基を有し、ポリエチレンオキサイド基を有さないアニオン性界面活性剤。
界面活性剤（Ｂ）：分子中にスルホン酸（塩）基およびポリエチレンオキサイド基を有するアニオン性界面活性剤。
ここで、界面活性剤の使用量は、重合性モノマー１００重量部に対し、界面活性剤（Ａ）を０．１〜１０重量部および界面活性剤（Ｂ）を０．１〜１０重量部が好ましい。
また、界面活性剤（Ａ）と界面活性剤（Ｂ）の重量比率は、好ましくは１０：９０〜９０：１０である。
さらに、重合性モノマー中の架橋性モノマーの重量比率は、好ましくは５重量％〜１００重量％である。
さらに、上記架橋性ポリマーとしては、好ましくはジビニルベンゼンである。
さらに、界面活性剤（Ａ）としては、好ましくはアルキルベンゼンスルホン酸塩、アルキルスルホコハク酸塩、およびアルキルジフェニルエーテルジスルホン酸塩の群から選ばれる少なくとも１種である。
また、界面活性剤（Ｂ）としては、好ましくはポリオキシエチレンアルキルエーテル硫酸エステル塩、ポリオキシエチレンアルキルフェニルエーテル硫酸エステル塩、ポリオキシエチレン−ポリオキシアルキレンブロック共重合体の硫酸エステル塩、ポリオキシエチレン−ポリオキシアルキレンブロック共重合体のアルキルエーテルの硫酸エステル塩、ポリオキシエチレン硫酸エステル塩を親水基としかつ炭素数１０〜１５のアルキル基を疎水基とする反応性乳化剤、およびポリオキシエチレン−ポリオキシアルキレンブロック共重合体のアルケニルエーテルの硫酸エステル塩の群から選ばれる少なくとも１種である。
さらに、界面活性剤（Ａ）および界面活性剤（Ｂ）は、いずれも、分子中に炭素数５〜炭素数９のアルキル基で置換されたフェノキシ基を有さないものが好ましい。
さらに、本発明の架橋ポリマー粒子の製造方法としては、シード粒子を含む水性分散体に架橋性モノマーを必須成分とする重合性モノマーを吸収させながら乳化重合させることが好ましい。
【発明の効果】
【０００６】
本発明の製造方法によれば、製造時のリアクター汚れが少なく、高度に架橋され、耐熱性および耐溶剤性に非常に優れ、粒子径分布が比較的狭く、均一な粒子径を有する架橋ポリマー粒子が容易に得られる。
また、本発明の好ましい製造方法による架橋ポリマー粒子は、内分泌攪乱作用を有すると疑われる化学物質を生態系に副生するおそれが少ない。
このため、本発明の架橋ポリマー粒子は、樹脂、フィルム、繊維へのブレンド用粒子などにも利用でき、種々の用途において期待される特性が良好に発揮され、さらに液晶ディスプレイの光拡散板など新しい用途にも使用されることが期待される。
【発明を実施するための最良の形態】
【０００７】
本発明の架橋ポリマー粒子の製造方法は、分子中にスルホン酸（塩）基を有し、ポリエチレンオキサイド基を有さないアニオン性界面活性剤（Ａ）、ならびに、分子中にスルホン酸（塩）基およびポリエチレンオキサイド基を有するアニオン性界面活性剤（Ｂ）を併用し、架橋性モノマーを必須成分とする重合性モノマーを乳化重合して得られる架橋ポリマー粒子の製造方法である。本発明は、好ましくは、これに加えて、界面活性剤（Ａ）および界面活性剤（Ｂ）が、分子中に炭素数５〜炭素数９のアルキル基で置換されたフェノキシ基を有さず、さらに好ましくは、これに加えて、架橋性モノマーを必須成分とする重合性モノマーがジビニルベンゼン１０〜１００重量％およびその他のモノマー９０〜０重量％からなり、最も好ましくは、これに加えて、シード粒子を含む水性分散体に架橋性モノマーを必須成分とする重合性モノマーを吸収させながら乳化重合させる製造方法である。
【０００８】
＜界面活性剤＞
＜界面活性剤（Ａ）＞
界面活性剤（Ａ）は、分子中にスルホン酸（塩）基を有し、ポリエチレンオキサイド基を有さないアニオン性界面活性剤である。
界面活性剤（Ａ）としては、例えば、ラウリル硫酸ナトリウム、ラウリル硫酸アンモニウム、ミリスチル硫酸ナトリウム、ミリスチル硫酸アンモニウム、セチル硫酸ナトリウム、セチル硫酸アンモニウム、ステアリル硫酸ナトリウム、ステアリル硫酸アンモニウム、オレイル硫酸ナトリウム、オレイル硫酸アンモニウムなどの直鎖および分岐アルキル硫酸エステル塩；  ラウリルスルホン酸ナトリウム、ラウリルスルホン酸アンモニウム、ミリスチルスルホン酸ナトリウム、ミリスチルスルホン酸アンモニウム、セチルスルホン酸ナトリウム、セチルスルホン酸アンモニウム、ステアリルスルホン酸ナトリウム、ステアリルスルホン酸アンモニウム、オレイルスルホン酸ナトリウム、オレイルスルホン酸アンモニウムなどの直鎖および分岐アルキルスルホン酸塩；  α−オレフィンスルホン酸ナトリウム、α−オレフィンスルホン酸アンモニウムなどのα−オレフィンスルホン酸塩；  ノニルフェノール硫酸エステルナトリウム塩、ノニルフェノール硫酸エステルアンモニウム塩、ドデシルフェノール硫酸エステルナトリウム塩（ラウリル硫酸エステルナトリウム塩）、ドデシルフェノール硫酸エステルアンモニウム塩（ラウリル硫酸エステルアンモニウム塩）などのアルキルフェノール硫酸エステル塩；  ドデシルベンゼンスルホン酸ナトリウム（ラウリルベンゼンスルホン酸ナトリウム）、ドデシルベンゼンスルホン酸アンモニウム（ラウリルベンゼンスルホン酸アンモニウム）などのアルキルベンゼンスルホン酸塩；  ブチルナフタレンスルホン酸ナトリウム、ブチルナフタレンスルホン酸アンモニウムなどのアルキルナフタレンスルホン酸塩；  ジオクチルスルホコハク酸ナトリウム、モノオクチルスルホコハク酸ナトリウムなどのアルキルスルホコハク酸塩；  ドデシルジフェニルエーテルジスルホン酸ナトリウム（ラウリルジフェニルエーテルジスルホン酸ナトリウム）、ドデシルジフェニルエーテルジスルホン酸アンモニウム（ラウリルジフェニルエーテルジスルホン酸アンモニウム）などのアルキルジフェニルエーテルジスルホン酸塩；ナフタレンスルホン酸ホルマリン縮合物の塩などが挙げられる。また、反応性界面活性剤として、例えば、ラテムルＳ−１２０、Ｓ−１８０Ａ、Ｓ−１８０〔製品名、花王社製〕などが挙げられる。
特に、リアクター汚れが少ない点で、好ましくは、アルキルベンゼンスルホン酸塩、アルキルスルホコハク酸塩、アルキルジフェニルエーテルジスルホン酸塩である。
【０００９】
さらに、界面活性剤（Ａ）の中でも、内分泌攪乱作用を有すると疑われる化学物質を生態系に副生するおそれが少ないことから、分子中に炭素数５〜炭素数９のアルキル基で置換されたフェノキシ基を有さない化合物を使用することが好ましい。
好ましい例としては、ラウリル硫酸ナトリウム、ラウリル硫酸アンモニウム、ミリスチル硫酸ナトリウム、ミリスチル硫酸アンモニウム、セチル硫酸ナトリウム、セチル硫酸アンモニウム、ステアリル硫酸ナトリウム、ステアリル硫酸アンモニウム、オレイル硫酸ナトリウム、オレイル硫酸アンモニウム、ラウリルスルホン酸ナトリウム、ラウリルスルホン酸アンモニウム、ミリスチルスルホン酸ナトリウム、ミリスチルスルホン酸アンモニウム、セチルスルホン酸ナトリウム、セチルスルホン酸アンモニウム、ステアリルスルホン酸ナトリウム、ステアリルスルホン酸アンモニウム、オレイルスルホン酸ナトリウム、オレイルスルホン酸アンモニウム、ドデシルベンゼンスルホン酸ナトリウム、ドデシルベンゼンスルホン酸アンモニウム、ジオクチルスルホコハク酸ナトリウム、ジオクチルスルホコハク酸アンモニウム、モノオクチルスルホコハク酸ナトリウム、モノオクチルスルホコハク酸アンモニウム、ブチルナフタレンスルホン酸ナトリウム、ブチルナフタレンスルホン酸アンモニウム、ドデシルジフェニルエーテルジスルホン酸ナトリウムおよびドデシルジフェニルエーテルジスルホン酸アンモニウムからなる群から選ばれる少なくとも１種であることを特徴とする化合物であり、特に好ましくは、ドデシルベンゼンスルホン酸ナトリウム、ドデシルベンゼンスルホン酸アンモニウム、ジオクチルスルホコハク酸ナトリウム、ジオクチルスルホコハク酸アンモニウム、ドデシルジフェニルエーテルジスルホン酸ナトリウムおよびドデシルジフェニルエーテルジスルホン酸アンモニウムである。
【００１０】
界面活性剤（Ａ）の使用量は、重合性モノマー１００重量部に対して、好ましくは、０．１〜１０重量部、さらに好ましくは０．２〜５重量部、最も好ましくは０．５〜２重量部である。０．１重量部未満では、リアクター汚れが改善しない場合があり、一方、１０重量部を超えると、粒子径分布が広くなりやすい。界面活性剤（Ａ）としては、上記の界面活性剤（Ａ）のうち、１種のみを使用しても良いし、２種以上を併用しても良い。
【００１１】
＜界面活性剤（Ｂ）＞
界面活性剤（Ｂ）は、分子中にスルホン酸（塩）基およびポリエチレンオキサイド基を有するアニオン性界面活性剤である。界面活性剤（Ｂ）としては、例えば、ポリオキシエチレンラウリルエーテル硫酸ナトリウム、ポリオキシエチレンラウリルエーテル硫酸アンモニウム、ポリオキシエチレンミリスチルエーテル硫酸ナトリウム、ポリオキシエチレンミリスチルエーテル硫酸アンモニウム、ポリオキシエチレンセチルエーテル硫酸ナトリウム、ポリオキシエチレンセチルエーテル硫酸アンモニウム、ポリオキシエチレンステアリルエーテル硫酸ナトリウム、ポリオキシエチレンステアリルエーテル硫酸アンモニウム、ポリオキシエチレンオレイルエーテル硫酸ナトリウム、ポリオキシエチレンオレイルエーテル硫酸アンモニウムなどのポリオキシエチレンアルキルエーテル硫酸エステル塩；  ポリオキシエチレンノニルフェニルエーテル硫酸エステルナトリウム塩、ポリオキシエチレンノニルフェニルエーテル硫酸エステルアンモニウム塩などのポリオキシエチレンアルキルフェニルエーテル硫酸エステル塩；  ポリオキシエチレン−ポリオキシプロピレンブロック共重合体の硫酸エステルナトリウム塩、ポリオキシエチレン−ポリオキシブチレンブロック共重合体の硫酸エステルナトリウム塩などのポリオキシエチレン−ポリオキシアルキレンブロック共重合体の硫酸エステル塩；  ポリオキシエチレン−ポリオキシプロピレンブロック共重合体のドデシルエーテルの硫酸エステルナトリウム塩、ポリオキシエチレン−ポリオキシブチレンブロック共重合体のドデシルエーテルの硫酸エステルナトリウム塩などのポリオキシエチレン−ポリオキシアルキレンブロック共重合体のアルキルエーテルの硫酸エステル塩などの他、反応性界面活性剤として、例えば、ＰＤ−１０４〔製品名、花王社製〕、アクアロンＨＳ−１０、ＫＨ−１０〔製品名、第一工業製薬社製〕、アデカリアソープＳＥ−１０、ＳＲ−１０〔製品名、旭電化工業社製〕などが挙げられる。
【００１２】
特に、リアクター汚れが少ない点および分子中に炭素数５〜炭素数９のアルキル基で置換されたフェノキシ基を有さない点で、好ましくは、ポリオキシエチレンアルキルエーテル硫酸エステル塩、ポリオキシエチレン−ポリオキシアルキレンブロック共重合体のアルキルエーテルの硫酸エステル塩、ポリオキシエチレン硫酸エステル塩を親水基とし、かつ炭素数１０〜１５のアルキル基を疎水基とする反応性乳化剤（例えば、アクアロンＫＨ−１０〔製品名、第一工業製薬社製〕、アデカリアソープＳＲ−１０〔製品名、旭電化工業社製〕）、ポリオキシエチレン−ポリオキシアルキレンブロック共重合体のアルケニルエーテルの硫酸エステル塩（例えば、ラテムルＰＤ−１０４〔製品名、花王社製〕）が挙げられる。
【００１３】
界面活性剤（Ｂ）の使用量は、重合性モノマー１００重量部に対して、好ましくは、０．１〜１０重量部、さらに好ましくは０．２〜５重量部、最も好ましくは０．５〜２重量部である。０．１重量部未満ではリアクター汚れが改善しない場合があり、一方、１０重量部を超えると、粒子径分布が広くなりやすい。
界面活性剤（Ｂ）としては、上記の界面活性剤（Ｂ）のうち、１種のみを使用しても良いし、２種以上を併用しても良い。
【００１４】
本発明の架橋ポリマー粒子の製造方法は、界面活性剤（Ａ）および界面活性剤（Ｂ）を併用し、架橋性モノマーを必須成分とする重合性モノマーを乳化重合する方法である。
なお、この際の界面活性剤（Ａ）と界面活性剤（Ｂ）の使用量の合計は、重合性モノマー１００重量部に対して、好ましくは、０．２〜１５重量部、さらに好ましくは０．４〜１０重量部、最も好ましくは０．８〜４重量部である。界面活性剤（Ａ）と界面活性剤（Ｂ）の使用量の合計が０．２重量部未満ではリアクター汚れが改善しない場合があり、一方、１５重量部を超えると粒子径分布が広くなりやすい。
【００１５】
界面活性剤（Ａ）と界面活性剤（Ｂ）の重量比率は、リアクター汚れが少ない点で、好ましくは１０：９０〜９０：１０、さらに好ましくは２０：８０〜８０：２０、最も好ましくは４０：６０〜７５：２５である。界面活性剤（Ａ）の使用量が１０重量％未満でも、９０重量％を超えても、リアクターの汚れが多くなり、また重合後の反応生成物中に凝固物が多くなることがあり好ましくない。
【００１６】
なお、本発明の製造方法において、界面活性剤（Ａ）および界面活性剤（Ｂ）を併用するとともに、さらに他の界面活性剤を併用しても良い。
他の界面活性剤としては、例えば、アルキルリン酸エステル塩、脂肪酸塩などのアニオン系界面活性剤；アルキルアミン塩、アルキル四級アミン塩などのカチオン系界面活性剤；ポリオキシエチレンアルキルエーテル、ポリオキシエチレンアルキルアリールエーテル、ブロック型ポリエーテルなどのノニオン系界面活性剤；カルボベタイン型スルホベタイン型などの両性界面活性剤が挙げられる。
他の界面活性剤としては、内分泌攪乱作用を有すると疑われる化学物質を生態系に副生するおそれがあることから、ポリオキシエチレンノニルフェニルエーテルに代表される分子中に炭素数５〜炭素数９のアルキル基で置換されたフェノキシ基を有する界面活性剤は使用しないことが好ましい。
【００１７】
＜架橋性モノマーおよびその他の重合性モノマー＞
本発明の架橋ポリマー粒子の製造方法は、上記界面活性剤（Ａ）および界面活性剤（Ｂ）を併用し、架橋性モノマーを必須成分とする重合性モノマーを乳化重合する方法である。
重合性モノマー中の架橋性モノマーの割合は特に限定されないが、通常、５重量％以上、好ましくは１０重量％以上、さらに好ましくは２０重量％以上、特に好ましくは５０重量％以上である。架橋性モノマーが１００重量％であることも好ましい。
【００１８】
上記架橋性モノマーとしては、好ましくは、ジビニルベンゼンが用いられる。
その他の架橋性モノマーとしては、エチレングリコールジメタクリレート、トリメチロールプロパントリメタクリレートに代表される多価アクリレート化合物などの、２個以上、好ましくは２個の共重合性二重結合を有する化合物を好ましく用いることができる。
本発明に使用することができる多価アクリレート化合物の例としては、次の化合物を挙げることができる。
【００１９】
すなわち、ジアクリレート化合物として、ポリエチレングリコールジアクリレート、１，３−ブチレングリコールジアクリレート、１，６−ヘキサングリコールジアクリレート、ネオペンチルグリコールジアクリレート、ポリプロピレングリコールジアクリレート、２，２´−ビス（４−アクリロキシプロピロキシフェニル）プロパン、２，２´−ビス（４−アクリロキシジエトキシフェニル）プロパンなどが、トリアクリレート化合物として、トリメチロールプロパントリアクリレート、トリメチロールエタントリアクリレート、テトラメチロールメタントリアクリレートなどが、テトラアクリレート化合物として、テトラメチロールメタンテトラアクリレートなどが、ジメタクリレート化合物として、エチレングリコールジメタクリレート、ジエチレングリコールジメタクリレート、トリエチレングリコールジメタクリレート、ポリエチレングリコールジメタクリレート、１，３−ブチレングリコールジメタクリレート、１，４−ブチレングリコールジメタクリレート、１，６−ヘキサングリコールジメタクリレート、ネオペンチルグリコールジメタクリレート、ジプロピレングリコールジメタクリレート、ポリプロピレングリコールジメタクリレート、２，２´−ビス（４−メタクリロキシジエトキシフェニル）プロパンなどが、トリメタクリレート化合物として、トリメチロールプロパントリメタクリレート、トリメチロールエタントリメタクリレートなどが挙げられる。以上のうち、エチレングリコールジメタクリレートまたはトリメチロールプロパントリメタクリレートを用いることが好ましい。
これらの架橋性モノマーは、１種単独であるいは２種以上を混合して用いることもできる。
【００２０】
本発明においては、架橋性モノマーのうち、ジビニルベンゼンの割合は、全モノマーに対して、好ましくは１０〜１００重量％、さらに好ましくは１５〜１００重量％、さらに好ましくは２０〜１００重量％である。
ジビニルベンゼンの割合が１０重量％未満の場合には、得られる架橋ポリマー粒子は、耐熱性、耐溶剤性などの点で劣ったものとなることがある。
なお、架橋性モノマーの量は、希釈剤や他の不純物を除いた純品換算による。
【００２１】
本発明においては、架橋性モノマーを必須成分とする重合性モノマーは、上述のごとく架橋性モノマーのみからなることも好ましいが、重合性モノビニルモノマーを併用することも可能である。
架橋性モノマーと共に用いられる重合性モノビニルモノマーとしては、スチレン、エチルビニルベンゼン、α−メチルスチレン、フルオロスチレン、ビニルピリジンなどの芳香族モノビニル化合物、アクリロニトリル、メタクリロニトリルなどのシアン化ビニル化合物、ブチルアクリレート、２−エチルヘキシルエチルアクリレート、グリシジルアクリレート、Ｎ，Ｎ−ジメチルアミノエチルアクリレートなどのアクリル酸エステルモノマー、ブチルメタクリレート、２−エチルヘキシルメタクリレート、メチルメタクリレート、シクロヘキシルメタクリレート、２−ヒドロキシエチルメタクリレート、グリシジルメタクリレート、Ｎ，Ｎ−ジメチルアミノエチルメタクリレートなどのメタクリル酸エステルモノマー、アクリル酸、メタクリル酸、マレイン酸、イタコン酸などのモノまたはジカルボン酸およびジカルボン酸の酸無水物、アクリルアミド、メタクリルアミドなどのアミド系モノマーを用いることができる。また、重合速度および重合安定性の点で許容される範囲内において、ブタジエン、イソプレンなどの共役二重結合化合物や酢酸ビニルなどのビニルエステル化合物、４−メチル−１−ペンテン、その他のα−オレフィン化合物も使用できる。これらのうち、特にスチレン、エチルビニルベンゼンが好ましい。これらの重合性モノマーは２種以上を使用してもよい。
上記重合性モノビニルモノマーの使用量は、架橋性モノマーを必須成分とする重合性モノマー中に、通常、９５重量％以下、好ましくは９０重量％以下、さらに好ましくは８０重量％以下、特に好ましくは０〜５０重量％である。
また、本発明の架橋ポリマー粒子は、公知の方法、例えば架橋ポリマー粒子をシードとしてモノマーを重合することにより、粒子表面を変性することもできる。
【００２２】
＜シード粒子＞
本発明の架橋ポリマー粒子の製造方法は、界面活性剤（Ａ）および界面活性剤（Ｂ）を併用し、架橋性モノマーを必須成分とする重合性モノマーを乳化重合して得られる架橋ポリマー粒子の製造方法であり、好ましくは、これに加えて、シード粒子を含む水性分散体に架橋性モノマーを必須成分とする重合性モノマーを吸収させながら乳化重合させる製造方法である。
【００２３】
本発明の架橋ポリマー粒子の製造に用いられるシード粒子としては、好ましくは、連鎖移動剤として、α−メチルスチレンダイマー、チウラムジスルフィド類、テルペン系炭化水素類などを用いて乳化重合して得られるが、最も好ましくは、α−メチルスチレンダイマーと必要に応じて連鎖移動剤の存在下に、非架橋性重合性モノマー（架橋性モノマーを含まない重合性モノマーの総称）を乳化重合し、特定の重量平均分子量を有するポリマーからなるシード粒子を用いることが比較的粒子径分布の狭い架橋粒子を得る点から好ましい。
本発明において用いるシード粒子は、重量平均分子量が、好ましくは５００〜１５，０００、さらに好ましくは７００〜１２，０００、特に好ましくは１，０００〜１０，０００である。
本発明において、シード粒子について「重量平均分子量」とは、当該シード粒子の溶液の粘度測定あるいはゲルパーミエーションクロマトグラフィーなどの通常の方法で測定される重量平均分子量である。
シード粒子の重量平均分子量が１５，０００を超えると、当該シード粒子のモノマーの吸収能力が小さく、モノマーがシード粒子に吸収されないまま独自に重合するため、目的とするものとは異なる粒子径のポリマー粒子が多量に生成される。特に、これらの異粒子は、微小でコロイド的に不安定であるために重合反応系の安定性が悪くなり、重合時に凝固物が多量に発生し、リアクター汚れを悪化させるようになる。
一方、シード粒子の重量平均分子量が５００未満のときには、その分子量が小さすぎるためにやはりポリマーのモノマーに対する吸収能力が小さく、上記と同様の問題が生ずる。
シード粒子の分子量は、α−メチルスチレンダイマー、チウラムジスルフィド類、テルペン系炭化水素類、およびその他の連鎖移動剤などの使用量により調整することができる。
【００２４】
また、シード粒子の粒子径および粒子径分布が、生成される架橋ポリマー粒子の粒子径および粒子径分布に影響を与える。したがって、シード粒子は、できるだけコントロールされて狭い粒子径分布を有する、粒子径の揃った粒子を用いることが好ましい。具体的には、数平均粒子径が０．０５〜０．６μｍ、好ましくは０．１〜０．３μｍのシード粒子であって、粒子径分布が狭いもの、例えばその変動係数が５％以下のものが好適に用いられる。
【００２５】
シード粒子の組成は、シード重合に用いる架橋性モノマーを必須成分とする重合性モノマーに溶解または膨潤するものであれば特に制限されないが、通常、オレフィン系モノマーの重合体であるオレフィン系ポリマーであって、重合に用いるポリマーと同系統のものであることが好ましい。具体的にはシード粒子としては、スチレン、メタクリル酸、アクリロニトリル、酢酸ビニル、メチルアクリレート、ブチルアクリレートなどのアクリル酸エステル、ブタジエン、イソプレンなどの非架橋性重合性モノマーを単独であるいは好ましくはこれらを２種以上組合わせて得られるポリマー粒子が好ましく用いられる。
【００２６】
かかるシード粒子を得る方法は、好ましくは、α−メチルスチレンダイマー、チウラムジスルフィド類、テルペン系炭化水素類、さらに好ましくはα−メチルスチレンダイマーと、必要に応じて他の連鎖移動剤の存在下で、上記非架橋性重合性モノマーを比較的多量に用いた乳化重合法またはソープフリー重合法によって合成されるものである。
ここで、α−メチルスチレンダイマーとしては、異性体として（イ）２，４−ジフェニル−４−メチル−１−ペンテン、（ロ）２，４−ジフェニル−４−メチル−２−ペンテン、および（ハ）１，１，３−トリメチル−３−フェニルインデンがある。α−メチルスチレンダイマーとして好ましい組成は、（イ）成分が４０重量％以上、（ロ）成分および／または（ハ）成分が６０重量％以下、さらに好ましくは、（イ）成分が５０重量％以上、（ロ）成分および／または（ハ）成分が５０重量％以下、特に好ましくは（イ）成分が７０重量％以上、（ロ）成分および／または（ハ）成分が３０重量％以下である。（イ）成分の組成比率が高くなるに従って、連鎖移動効果に優れる。
α−メチルスチレンダイマーは、本発明の目的を損なわない範囲で、不純物、例えば未反応のα−メチルスチレン、上記（イ）、（ロ）、（ハ）成分以外のα−メチルスチレンオリゴマー、α−メチルスチレンポリマーを含むものであってもよい。α−メチルスチレンダイマーを使用する場合、その目的を損なわないものであれば、α−メチルスチレンダイマー合成後、これを未精製の状態で使用することもできる。
【００２７】
チウラムジスルフィド類は、テトラメチルチウラムジスルフィド、テトラエチルチウラムジスルフィド、テトラブチルチウラムジスルフィドなどが挙げられる。
テルペン系炭化水素は、ターピノーレン、α−テルピネン、γ−テルピネン、ジペンテンなどが挙げられる。
【００２８】
本発明におけるα−メチルスチレンダイマー、チウラムジスルフィド類、テルペン系炭化水素類の群から選ばれた少なくとも１種（以下「α−メチルスチレンダイマー類」ともいう）の割合は、シード粒子を構成する全モノマー（非架橋性重合性モノマーに相当する）１００重量部に対して、好ましくは０．０１〜５重量部、さらに好ましくは０．１〜４重量部、特に、好ましくは０．３〜３重量部である。
α−メチルスチレンダイマー、チウラムジスルフィド類、テルペン系炭化水素類の群から選ばれた少なくとも１種を用いないか、０．０１重量部未満の場合は、粒子径分布が広くなる。すなわち、粗大粒子が多く、後の架橋ポリマー粒子に悪影響を及ぼす。一方、α−メチレンスチレンダイマー類の使用量が５重量部を超えると、重合反応性が乏しく、粒子径分布の狭いシードポリマー粒子が得られない。
【００２９】
α−メチルスチレンダイマー、チウラムジスルフィド類、テルペン系炭化水素類の群から選ばれた少なくとも１種とともに、必要に応じて併用する他の連鎖移動剤としては、一般の乳化重合に使用されている連鎖移動剤が使用できる。具体的には、オクチルメルカプタン、ｎ−ドデシルメルカプタン、t−ドデシルメルカプタン、ｎ−ヘキサデシルメルカプタン、ｎ−テトラドデシルメルカプタン、t−テトラデシルメルカプタンなどのメルカプタン類；ジメチルキサントゲンジスルフィド、ジエチルキサントゲンジスルフィド、ジイソプロピルキサントゲンジスルフィドなどのキサントゲンジスルフィド類；四塩化炭素、臭化エチレンなどのハロゲン化炭化水素類；ペンタフェニルエタンなどの炭化水素類；およびアクロレイン、メタクロレイン、アリルアルコール、２−エチルヘキシルチオグリコレートなどを挙げることができる。これらは単独でも、あるいは２種以上組み合わせて使用することができる。これらのうち、メルカプタン類、キサントゲンジスルフィド類などが好適に使用される。
連鎖移動剤の使用量（全連鎖移動剤量）は、全モノマー１００重量部に対し、０．０１〜２０重量部、さらに好ましくは０．１〜１７重量部、特に、好ましくは０．３〜１５重量部である。
【００３０】
なお、シード粒子の製造におけるラジカル開始剤としては、本発明の下記ポリマー粒子の製造に用いられると同様のラジカル開始剤が用いられる。シード粒子を乳化重合する際のラジカル開始剤の使用量は、シード粒子を製造する際の全モノマー１００重量部に対し、０．１〜３重量部、さらに好ましくは０．１５〜２重量部、特に、好ましくは０．２〜１．５重量部である。
以上のシード粒子の乳化重合においては、水の使用量は、シード粒子を製造する際の全モノマー１００重量部に対し、１００〜１，０００重量部、さらに好ましくは１５０〜７００重量部、特に、好ましくは２００〜５００重量部である。
また、この乳化重合における重合条件は、温度が６０〜１２０℃、好ましくは７０〜１００℃、重合時間が２〜１０時間、好ましくは３〜８時間程度である。
【００３１】
＜乳化重合＞
本発明の架橋ポリマー粒子の製造方法は、界面活性剤（Ａ）および界面活性剤（Ｂ）を併用し、架橋性モノマーを必須成分とする重合性モノマーを乳化重合して得られる架橋ポリマー粒子の製造方法であり、好ましくは、これに加えて、シード粒子を含む水性分散体に架橋性モノマーを必須成分とする重合性モノマーを吸収させながら乳化重合させる製造方法である。
以下、特に、重合性モノマーを吸収させながら乳化重合させる製造方法、すなわち、シード重合について述べる。なお、シード粒子を使用しない乳化重合で、架橋性モノマーを含む重合性モノマーを重合すると、比較的粒径が小さく、粒径分布の広い粒子が得られる。
【００３２】
架橋性モノマーを必須成分とする重合性モノマーの使用量；
本発明において、上記架橋性モノマーを必須成分とする重合性モノマーの使用量は、シード粒子１重量部に対し、通常、２〜５００重量部、好ましくは２〜２００重量部、さらに好ましくは３〜１９重量部、特に好ましくは４〜１６重量部、最も好ましくは５〜１２重量部である。この使用量が２重量部未満では、シード粒子の比率が大きすぎ、得られるポリマー粒子の機械的強度および耐熱性が不十分となる。一方、架橋性モノマーを必須成分とする重合性モノマーの使用量が５００重量部を超えると、シード粒子のモノマー吸収能力が不足してシード粒子に吸収されないモノマー量が増えるため、粒子径のコントロールが困難となって幅広い粒子径分布を持つ粗大粒子が生成するか（油溶性開始剤を使用した場合）、多量の微小粒子が発生して重合系が不安定になることがある（水溶性開始剤を使用した場合）。
【００３３】
シード重合法；
本発明でモノマーを添加する方法としては、シード粒子の水性分散体に対してこれらを一時に投入する方法（一括インクレ）、重合を行いながら、モノマーを分割して添加する方法（分割インクレ）、または連続的に添加する方法（連続インクレ）がある。本発明では、後者（連続インクレ）の方が好ましい。
【００３４】
本発明においては、シード粒子の量およびモノマーの量を調整することにより、最終的に得られる架橋ポリマー粒子の粒子径をコントロールすることができる。また、得られる粒子径の範囲は主として用いるシード粒子の粒子径の大小で定まるが、通常、数平均粒子径が０．０８〜０．９μｍ、好ましくは０．１〜０．８μｍ、さらに好ましくは０．１５〜０．５μｍの範囲内において容易に合成できる。
【００３５】
本発明において、重合開始剤としては、一般の水溶性ラジカル重合開始剤あるいは油溶性のラジカル重合開始剤を用いることができるが、シード粒子に吸収されないモノマーが水相で重合を開始することの少ない点で水溶性の重合開始剤を用いることが好ましい。
水溶性のラジカル開始剤としては、過硫酸カリウム、過硫酸ナトリウム、過硫酸アンモニウム、クメンヒドロパーオキサイド、過酸化水素、あるいはこれら還元剤の組み合わせによるレドックス系開始剤が挙げられる。
また、本発明に用いられる油溶性の重合開始剤としては、ベンゾイルパーオキサイド、２，２´−アゾビスイソブチロニトリル、ｔ−ブチルパーオキシ−２−エチルヘキサノエート、３，５，５−トリメチルヘキサノイルパーオキサイドなどを挙げることができる。油溶性の重合開始剤のなかでは、２，２´−アゾビスイソブチロニトリルを好ましく用いることができる。
【００３６】
以上のラジカル重合開始剤の使用量は、用いられる上記重合性モノマー１００重量部に対し、０．０１〜３重量部、さらに好ましくは０．０５〜２重量部、特に、好ましくは０．１〜１．５重量部である。
【００３７】
なお、重合反応においては、重クロム酸カリウム、塩化第２鉄、ヒドロキノンなどの水溶性の重合禁止剤を少量添加すると、微小粒子の発生を抑制することができるので好ましい。
以上の架橋ポリマー粒子の乳化重合においては、水の使用量は、シード粒子１重量部に対し、２０〜１００重量部、好ましくは３０〜５０重量部である。
また、この乳化重合における重合条件は、温度が６０〜１２０℃、好ましくは７０〜１００℃、重合時間が２〜１０時間、好ましくは３〜８時間程度である。
【実施例】
【００３８】
以下、本発明の実施例を説明するが、本発明はこれらに限定されるものではない。なお、以下の記載において「部」および「％」は、特に断らない限り、重量基準である。
なお、実施例・比較例における評価は、次のようにして実施した。
数平均粒子径：
透過型電子顕微鏡写真により１００個のポリマー粒子について計測した値の平均値を求めた。
シード粒子のトルエン溶解分：
シード粒子の水分散体を５０℃で８時間真空乾燥し、得られた乾燥物０．２ｇをトルエン５０ｃｃに入れ、５０℃で２時間攪拌した。このトルエン溶液をアドバンテック社製Ｎｏ．２ろ紙でろ過し、このろ液を６０℃で１時間加熱乾燥することでトルエンを揮発させ固形分重量を測定した。ろ液の固形分重量を最初の乾燥物重量で除してシード粒子のトルエン溶解分を算出した。
重量平均分子量、数平均分子量：
２重量％ポリマーＴＨＦ溶液について日本分光社製ゲルパーミエーションクロマトグラフィーにて重量平均分子量、数平均分子量測定した。
重合凝固物：
２００メッシュのステンレス金網で重合生成物２００ｇをろ過した後、純水２００ｇを同様にろ過することによりステンレス金網を洗浄、このステンレス金網を２００℃で２０分乾燥し、ろ過前後のステンレス金網の重量増加から凝固物の重量を測定、重合固形分当たりの重合凝固物量を算出した。
減量開始温度：
試料１０ｍgを用いて、窒素ガス雰囲気下において熱天秤分析を行ない、昇温速度１０℃／分で加熱したときに、ポリマー粒子が１０％減量する温度（Ｔ10）を減量開始温度とした。
【００３９】
リアクター汚れ：
○：リアクター汚れなし（重合後、流水洗浄したリアクター内面を目視観察して重合前と同様の状態）
×：リアクター汚れあり（重合後、流水洗浄したリアクター内面を目視観察して重合凝固物の付着が観察される状態）
耐溶剤性：
○：溶解も膨潤もしない。
△：溶解しないがやや膨潤。
×：溶解する。
【００４０】
合成例１（シード粒子Ａの合成）
スチレン９７部、メタクリル酸３部、α−メチルスチレンダイマー０．５部、ｔ−ドデシルメルカプタン５部、ドデシルベンゼンスルホン酸ナトリウム０．８部、過硫酸カリウム０．４部、および水２００部を、容量２Ｌのフラスコ中に入れ、撹拌しながら窒素ガス雰囲気下にて８０℃に昇温して６時間重合を行った。これにより、重合収率９８％で数平均粒子径０．１７μｍ、粒子径の標準偏差値が０．０２μｍのシード粒子Ａを得た。
このシード粒子Ａは、トルエン溶解分９８％、ゲルパーミエーションクロマトグラフィーで測定した分子量が、重量平均分子量 （Ｍw ）＝８，０００、数平均分子量 （Ｍn ）＝６，１００であった。
【００４１】
実施例１
リアクター中で、上記シード粒子Ａ（固形分換算）８部、ドデシルベンゼンスルホン酸ナトリウム  １．０部、ポリオキシエチレン−１−（アクリオキシメチル）アルキルエーテル硫酸エステルアンモニウム塩（製品名でアクアロンＫＨ−１０、第一工業製薬社製）を０．８部、過硫酸カリウム  ０．５部、水 ５００部、およびジビニルベンゼン  １００部（市販品、純度５５％、残余は１官能ビニルモノマー、純品としては５５部、以下同様）を混合し、３０℃で１０分間撹拌してシード粒子にモノマーを吸収させた。
次に、系を８０℃に昇温して３時間重合を行ったところ、重合収率は９９％であった。
また、反応生成物において、２００メッシュのフィルター上に残る重合凝固物は０．００％（対重合固形分）であり、重合安定性良好な架橋ポリマー粒子が得られた。また、リアクター汚れは、全く見られなかった。なお、この製造に際しては、炭素数５から炭素数９のアルキル基で置換されたフェノキシ基を有する界面活性剤を使用していない。
このポリマー粒子を走査型電子顕微鏡で観察したところ、数平均粒子径が０．３６μｍ、数平均粒子径の±１０％の範囲内に属する粒子が全粒子の７６％存在し、かつ球形粒子であった。
この粒子１ｇをトルエン、シクロヘキサン、テトラヒドロフラン、クレゾール、メチルエチルケトンの各々１００ｍｌに入れ、室温で２４時間観察したところ、粒子は全く溶解せず、膨潤の兆候も示さなかった。
さらに、上記ポリマー粒子の熱的性質を知るために、窒素ガス雰囲気下において熱天秤分析を行った。熱天秤分析によれば、昇温速度１０℃／分で加熱したときに、ポリマー粒子が１０重量％減量する温度（以下、この減量開始温度を「Ｔ10」と表す）は４１０℃であった。以上の結果を表１に示す。
【００４２】
実施例２
リアクターへ、ドデシルベンゼンスルホン酸ナトリウム  ２．０部、ポリオキシエチレン−１−（アクリオキシメチル）アルキルエーテル硫酸エステルアンモニウム塩を２．０部、過硫酸カリウム  ０．５部、水  ３００部を入れ、室温で攪拌した。別の容器で、ドデシルベンゼンスルホン酸ナトリウム  ０．５部、ポリオキシエチレン−１−（アクリオキシメチル）アルキルエーテル硫酸エステルアンモニウム塩を０．５部、水  １００部およびジビニルベンゼン  １００部を混合し、モノマーのプレ乳化物を作製した。
次に、前記リアクターを昇温し８０℃に達したところで、前記プレ乳化物を２時間に渡り、一定速度でリアクターへ注ぎ込んだ。さらに８０℃を保持したまま２時間重合を行ったところ、重合収率は９９％であった。また、反応生成物において、２００メッシュのフィルター上に残る重合凝固物は０．００％（対重合固形分）であり、重合安定性良好な架橋ポリマー粒子が得られた。また、リアクター汚れは、全く見られなかった。
なお、この製造に際しては、炭素数５から炭素数９のアルキル基で置換されたフェノキシ基を有する界面活性剤を使用していない。
このポリマー粒子を走査型電子顕微鏡で観察したところ、数平均粒子径が０．０３μｍ、数平均粒子径の±１０％の範囲内に属する粒子が全粒子の５２％存在し、かつ球形粒子であった。
この粒子１ｇをトルエン、シクロヘキサン、テトラヒドロフラン、クレゾール、メチルエチルケトンの各々１００ｍｌに入れ、室温で２４時間観察したところ、粒子は全く溶解せず、膨潤の兆候も示さなかった。Ｔ10は４００℃であった。以上の結果を表１に示す。
【００４３】
実施例３
実施例１で、ジビニルベンゼン  １００部の代わりに非架橋性モノマーであるメチルメタクリレート  ９０部、架橋性モノマーであるエチレングリコールジメタクリレート  １０部を使用した以外は、実施例１と同様にして重合を行ったところ、重合収率は９６％であった。
また、反応生成物において、２００メッシュのフィルター上に残る重合凝固物は０．００％（対重合固形分）であり、重合安定性良好な架橋ポリマー粒子が得られた。また、リアクター汚れは、全く見られなかった。
なお、この製造に際しては、炭素数５から炭素数９のアルキル基で置換されたフェノキシ基を有する界面活性剤を使用していない。
このポリマー粒子を走査型電子顕微鏡で観察したところ、数平均粒子径が０．３４μｍ、数平均粒子径の±１０％の範囲内に属する粒子が全粒子の７４％存在し、かつ球形粒子であった。
この粒子１ｇをトルエン、シクロヘキサン、テトラヒドロフラン、クレゾール、メチルエチルケトンの各々１００ｍｌに入れ、室温で２４時間観察したところ、トルエン、シクロヘキサン、クレゾールに対しては、粒子は全く溶解、膨潤の兆候を示さなかった。テトラヒドロフラン、メチルエチルケトンに対しては、粒子は溶解しなかったが、やや膨潤の兆候を示した。Ｔ10は３３０℃であった。以上の結果を表１に示す。
【００４４】
実施例４
実施例２で、ジビニルベンゼン  １００部の代わりにメチルメタクリレート  ９０部、エチレングリコールジメタクリレート  １０部を使用した以外は、実施例２と同様にして重合を行ったところ、重合収率は９７％であった。また、反応生成物において、２００メッシュのフィルター上に残る重合凝固物は０．００％（対重合固形分）であり、重合安定性良好な架橋ポリマー粒子が得られた。また、リアクター汚れは、全く見られなかった。
なお、この製造に際しては、炭素数５から炭素数９のアルキル基で置換されたフェノキシ基を有する界面活性剤を使用していない。
このポリマー粒子を走査型電子顕微鏡で観察したところ、数平均粒子径が０．０４μｍ、数平均粒子径の±１０％の範囲内に属する粒子が全粒子の５０％存在し、かつ球形粒子であった。
この粒子１ｇをトルエン、シクロヘキサン、テトラヒドロフラン、クレゾール、メチルエチルケトンの各々１００ｍｌに入れ、室温で２４時間観察したところ、トルエン、シクロヘキサン、クレゾールに対しては、粒子は全く溶解、膨潤の兆候を示さなかった。テトラヒドロフラン、メチルエチルケトンに対しては、粒子は溶解しなかったが、やや膨潤の兆候を示した。Ｔ10は３２５℃であった。以上の結果を表１に示す。
【００４５】
比較例１
実施例１で、ドデシルベンゼンスルホン酸ナトリウム  １．０部およびポリオキシエチレン−１−（アクリオキシメチル）アルキルエーテル硫酸エステルアンモニウム塩  ０．８部の代わりに、ラウリル硫酸ナトリウム  １．０部を使用した以外は、実施例１と同様にして重合を行ったところ、重合収率は９７％であった。また、反応生成物において、２００メッシュのフィルター上に残る重合凝固物は０．０２％（対重合固形分）であった。また、リアクター汚れが見られた。
なお、この製造に際しては、炭素数５から炭素数９のアルキル基で置換されたフェノキシ基を有する界面活性剤を使用していない。
このポリマー粒子を走査型電子顕微鏡で観察したところ、数平均粒子径が０．３８μｍ、数平均粒子径の±１０％の範囲内に属する粒子が全粒子の７７％存在し、かつ球形粒子であった。
この粒子１ｇをトルエン、シクロヘキサン、テトラヒドロフラン、クレゾール、メチルエチルケトンの各々１００ｍｌに入れ、室温で２４時間観察したところ、粒子は全く溶解せず、膨潤の兆候も示さなかった。Ｔ10は４１５℃であった。以上の結果を表１に示す。
【００４６】
比較例２
実施例１で、ドデシルベンゼンスルホン酸ナトリウム  １．０部およびポリオキシエチレン−１−（アクリオキシメチル）アルキルエーテル硫酸エステルアンモニウム塩  ０．８部の代わりに、ポリオキシエチレン−１−（アクリオキシメチル）アルキルエーテル硫酸エステルアンモニウム塩  １．０部を使用した以外は、実施例１と同様にして重合を行ったところ、重合収率は９７％であった。また、反応生成物において、２００メッシュのフィルター上に残る重合凝固物は０．０１％（対重合固形分）であった。また、リアクター汚れが見られた。
なお、この製造に際しては、炭素数５から炭素数９のアルキル基で置換されたフェノキシ基を有する界面活性剤を使用していない。
このポリマー粒子を走査型電子顕微鏡で観察したところ、数平均粒子径が０．３８μｍ、数平均粒子径の±１０％の範囲内に属する粒子が全粒子の７６％存在し、かつ球形粒子であった。
この粒子１ｇをトルエン、シクロヘキサン、テトラヒドロフラン、クレゾール、メチルエチルケトンの各々１００ｍｌに入れ、室温で２４時間観察したところ、粒子は全く溶解、膨潤の兆候を示さなかった。Ｔ10は４１５℃であった。以上の結果を表１に示す。
【００４７】
比較例３
実施例１で、ジビニルベンゼン  １００部の代わりに非架橋性モノマーであるメチルメタクリレート  １００部を使用した以外は、実施例１と同様にして重合を行ったところ、重合収率は９９％であった。また、反応生成物において、２００メッシュのフィルター上に残る重合凝固物は０．００％（対重合固形分）であり、重合安定性良好な架橋ポリマー粒子が得られた。また、リアクター汚れは、全く見られなかった。なお、この製造に際しては、炭素数５から炭素数９のアルキル基で置換されたフェノキシ基を有する界面活性剤を使用していない。
このポリマー粒子を走査型電子顕微鏡で観察したところ、数平均粒子径が０．３３μｍ、数平均粒子径の±１０％の範囲内に属する粒子が全粒子の７１％存在し、かつ球形粒子であった。
この粒子１ｇをトルエン、シクロヘキサン、テトラヒドロフラン、クレゾール、メチルエチルケトンの各々１００ｍｌに入れ、室温で２４時間観察したところ、いずれの溶剤にも粒子は溶解した。Ｔ10は３１０℃であった。以上の結果を表１に示す。
【００４８】
【表１】
2005281484.tif 000002
【００４９】
表１中、界面活性剤、架橋性モノマーの略称は次のとおり。
ＤＢＳ−Ｎａ：ドデシルベンゼンスルホン酸ナトリウム（ラウリルベンゼンスルホン酸ナトリウム）
ＫＨ−１０：ポリオキシエチレン−１−（アクリオキシメチル）アルキルエーテル硫酸エステルアンモニウム塩（製品名でアクアロンＫＨ−１０、第一工業製薬社製）
ＳＬＳ：ラウリル硫酸ナトリウム
ＤＶＢ：ジビニルベンゼン
ＥＤＭＡ：エチレングリコールジメタクリレート
【産業上の利用可能性】
【００５０】
本発明の製造方法は、リアクター汚れが少なく、架橋ポリマー粒子を効率よく製造でき、本方法によって得られる架橋ポリマー粒子は、その架橋の程度が高く、したがって極めて高い硬度、強度、耐熱性ならびに耐溶剤性を有し、かつ従来得られなかった比較的粒子径分布の狭い均一な粒子径の架橋ポリマー粒子である。
そして、この架橋ポリマー粒子は、そのような特性を利用して、種々の分野において使用することができる。
本発明の製造方法による架橋ポリマー粒子の用途の例を挙げると、滑材、スペーサ、ブロッキング防止剤、粉体の流動性改良剤、粉体潤滑剤、化粧品用粒子、研磨剤、ゴム配合剤、プラスチックピグメント、ろ材およびろ過助剤、離型剤、クロマトグラフィー用カラム充填剤、マイクロカプセル用粒子、合成繊維添加用粒子などである。
特に、本発明の製造方法による架橋ポリマー粒子は、クロマトグラフィー用カラム充填剤、マイクロカプセル用粒子、徐放性担体、滑剤、スペーサ、ブロッキング防止剤、プラスチックピグメント、粉体の流動性改良剤、粉体膨潤剤、光沢調整剤、光散乱剤、光拡散剤、合成繊維添加剤、フィルム添加剤、フィルムコーティング剤、フィルムコーティング用添加剤、樹脂添加剤、塗料配合剤、ろ材およびろ過助剤、化粧品用粒子などとして有用である。また、本発明の製造方法による架橋ポリマー粒子を光散乱剤、光拡散剤として、コーティング材に配合して透明基材に塗布したり、透明樹脂に練り込んだりすることにより液晶ディスプレイ用の光散乱板として有用である。